ГЛАЗУРЬ
GLAZING

Изобретение относится к промышленности строительных материалов и касается составов глазурей для нанесения на керамическую плитку.
Известна глазурь, содержащая, вес.ч.: свинцовый глет 27,5; молотое стекло 1,5; молотый малахит 7; кварцевый песок 6 [1].
Задача изобретения состоит в повышении морозостойкости глазури.
Технический результат достигается тем, что глазурь, включающая свинцовый глет, молотое стекло, молотый малахит, кварцевый песок, дополнительно содержит оксид цинка и борат кальция при следующем соотношении компонентов, мас.%: свинцовый глет 40-45; молотое стекло 5-10; молотый малахит 5-10; кварцевый песок 28-32; оксид цинка 3-7; борат кальция 5-10.
Компоненты дозируют в требуемых количествах. По отдельности размалывают до прохождения через сетку № 014, смешивают и сплавляют при температуре 1430-1490°С.
Расплав гранулируют в воду, а затем размалывают до прохождения через сетку 0056 и подготавливают глазурную суспензию с влажностью 45-50%. Суспензию наносят в виде тонкого слоя на поверхность обожженных керамических изделий (плитки) и обжигают вторично при температуре 1100-1180°C.
Источники информации
1. Новгородский М.П. Керамика. - Спб.: Изданiе В.И.Губинскaго, 1911. - С.69.